(57)【特許請求の範囲】
【請求項１】
半導体基板と、
前記半導体基板の表面に設けられた不純物拡散領域と、
前記半導体基板の表面上に設けられたパッシベーション膜と、
前記不純物拡散領域上のパッシベーション膜を除去して前記不純物拡散領域を露出させたコンタクトホールと、
前記コンタクトホールの近傍に前記パッシベーション膜の厚み方向の一部を部分的にエッチングして設けられた凹部と、
前記不純物拡散領域および前記凹部をそれぞれ覆うようにして設けられた焼成電極とを備え、
前記凹部の深さは、前記半導体基板の表面に対して垂直方向の前記パッシベーション膜の厚みの一部であって、０．０３μｍ以上０．５μｍ以下である、結晶太陽電池セル。
【請求項２】
半導体基板の表面に不純物拡散領域を形成する工程と、
前記半導体基板の前記表面にパッシベーション膜を形成する工程と、
前記パッシベーション膜上にエッチングペーストを塗布する工程と、
前記パッシベーション膜上における前記エッチングペーストの周辺領域の少なくとも一部に前記エッチングペーストの一部を離間させる工程と、
前記エッチングペーストおよび前記離間させた前記エッチングペーストの一部を用いて前記パッシベーション膜をエッチングして、コンタクトホールおよび前記コンタクトホールの近傍に前記パッシベーション膜の厚み方向の一部を部分的にエッチングして設けられた凹部を形成する工程と、
前記コンタクトホールの形成によって露出した前記不純物拡散領域の表面上および前記凹部を含む前記パッシベーション膜の表面上に導電性ペーストを塗布する工程と、
前記導電性ペーストを焼成することによって焼成電極を形成する工程とを含み、
前記凹部の深さは、前記半導体基板の表面に対して垂直方向の前記パッシベーション膜の厚みの一部であって、０．０３μｍ以上０．５μｍ以下である、結晶太陽電池セルの製造方法。
【請求項３】
前記離間させる工程は、前記エッチングペーストを加熱する工程を含む、請求項２に記載の結晶太陽電池セルの製造方法。
【請求項４】
前記エッチングペーストを加熱する工程において、前記エッチングペーストは、前記エッチングペーストが前記パッシベーション膜のエッチングを開始する温度未満の温度に加熱される、請求項３に記載の結晶太陽電池セルの製造方法。
【請求項５】
前記離間させる工程において、前記エッチングペーストの一部を、前記エッチングペーストの端部から１０μｍ以上１００μｍ以下の距離だけ離れた位置に離間させる、請求項２から４のいずれかに記載の結晶太陽電池セルの製造方法。
【発明の詳細な説明】
【技術分野】
【０００１】
本発明は、結晶太陽電池セルおよび結晶太陽電池セルの製造方法に関する。
【背景技術】
【０００２】
近年、特に地球環境の保護の観点から、太陽光エネルギを電気エネルギに変換する太陽電池セルは次世代のエネルギ源としての期待が急激に高まっている。太陽電池セルの種類には、化合物半導体を用いたものや有機材料を用いたものなどの様々なものがあるが、現在、シリコン結晶を用いた結晶太陽電池セルが主流となっている。
【０００３】
現在、最も多く製造および販売されている結晶太陽電池セルは、太陽光が入射する側の面（受光面）にｎ電極が形成されており、受光面と反対側の面（裏面）にｐ電極が形成された構成の両面電極型太陽電池セルである。また、結晶太陽電池セルの受光面には電極を形成せず結晶太陽電池セルの裏面のみにｎ電極およびｐ電極を形成した裏面電極型太陽電池セルの開発も進められている。
【０００４】
たとえば特許文献１には、ｐ型シリコンウエハの表面上にｎ型層が形成され、ｐ型シリコンウエハの裏面には誘電体層およびバリア層がこの順に形成され、誘電体層およびバリア層に設けられた開口を通して裏面のＢＳＦ層と電気的に接続する裏面コンタクトが形成された両面電極型太陽電池セルが記載されている。
【０００５】
ここで、特許文献１に記載の両面電極型太陽電池セルは、以下のようにして製造される。まず、ｐ型シリコンウエハの表面上にｎ型層を形成する。次に、ｐ型シリコンウエハに誘電体層およびバリア層を形成する。次に、バリア層の表面上にエッチングペーストを塗布して加熱することによって、誘電体層およびバリア層に開口部を形成する。
【０００６】
その後、ｐ型シリコンウエハの裏面の誘電体層およびバリア層の開口部にアルミニウムペーストを塗布して焼成する。これにより、特許文献１に記載の両面電極型太陽電池セルが製造される。
【０００７】
また、たとえば特許文献２には、ｎ型シリコン基板の裏面にｎ+型不純物層領域とｐ+型不純物層領域とが形成され、ｎ+型不純物層領域上にはｎ型用電極が形成され、ｐ+型不純物層領域上にはｐ型用電極が形成された裏面電極型太陽電池セルが記載されている。
【０００８】
ここで、特許文献２に記載の裏面電極型太陽電池セルは、以下のようにして製造される。まず、ｎ型シリコン基板の裏面にｎ+型不純物層領域とｐ+型不純物層領域とを形成した後に、ｎ型シリコン基板の裏面全面にパッシベーション膜を形成する。次に、パッシベーション膜の表面の一部にエッチングペーストを塗布し、エッチングペーストを加熱することによってパッシベーション膜を除去する。これにより、パッシベーション膜からｎ+型不純物層領域およびｐ+型不純物層領域をそれぞれ露出させる。
【０００９】
その後、ｎ+型不純物層領域およびｐ+型不純物層領域の露出面にそれぞれ銀ペーストを塗布して焼成する。これにより、ｎ+型不純物層領域上にｎ型用電極を形成し、ｐ+型不純物層領域上にｐ型用電極を形成して、特許文献２に記載の裏面電極型太陽電池セルが製造される。
【先行技術文献】
【特許文献】
【００１０】
【特許文献１】特表２０１０−５２７１４７号公報
【特許文献２】特開２００９−２１４９４号公報
【発明の概要】
【発明が解決しようとする課題】
【００１１】
しかしながら、特許文献２に記載の裏面電極型太陽電池セルにおいて、従来の両面電極型太陽電池セルと同様の焼成温度条件（約８００℃）で銀ペーストを焼成した場合には、ｎ型シリコン基板の裏面のｎ+型不純物層領域のｎ型不純物と、ｐ+型不純物層領域のｐ型不純物とが互いに他の導電型の領域に拡散して互いに打ち消し合うことによって、ｎ+型不純物層領域およびｐ+型不純物層領域の不純物濃度が低下し、裏面電極型太陽電池セルの特性が低下するという問題があった。
【００１２】
この問題を解消するためには、銀ペーストの焼成温度を低下させる方法、および銀ペーストの焼成時間を短縮する方法などが挙げられるが、これらの方法を用いた場合には、ｎ型シリコン基板と、ｎ型用電極およびｐ型用電極との密着性が低下して、ｎ型シリコン基板から焼成電極が剥がれてしまうという問題があった。
【００１３】
上記のような問題は、裏面電極型太陽電池セルに限られた問題ではなく、両面電極型太陽電池セルを含めた結晶太陽電池セル全体の問題でもある。すなわち、製造コストや環境に配慮した製造エネルギの低減や、基板の薄型化によって影響が大きくなっている加熱された基板の変形による破損の防止などの観点から、焼成電極形成時の焼成温度の低下が求められている。
【００１４】
上記の事情に鑑みて、本発明の目的は、低い焼成温度においても焼成電極の密着性の低下を抑制することが可能な結晶太陽電池セルおよび結晶太陽電池セルの製造方法を提供することにある。
【課題を解決するための手段】
【００１５】
本発明は、半導体基板と、半導体基板の表面に設けられた不純物拡散領域と、半導体基板の表面上に設けられたパッシベーション膜と、不純物拡散領域上のパッシベーション膜を除去して不純物拡散領域を露出させたコンタクトホールと、コンタクトホールの近傍にパッシベーション膜の厚み方向の一部を部分的にエッチングして設けられた凹部と、不純物拡散領域および凹部をそれぞれ覆うようにして設けられた焼成電極とを備え、凹部の深さは、半導体基板の表面に対して垂直方向のパッシベーション膜の厚みの一部であって、０．０３μｍ以上０．５μｍ以下である結晶太陽電池セルである。
【００１７】
また、本発明は、半導体基板の表面に不純物拡散領域を形成する工程と、半導体基板の表面にパッシベーション膜を形成する工程と、パッシベーション膜上にエッチングペーストを塗布する工程と、パッシベーション膜上におけるエッチングペーストの周辺領域の少なくとも一部にエッチングペーストの一部を離間させる工程と、エッチングペーストおよび離間させたエッチングペーストの一部を用いてパッシベーション膜をエッチングして、コンタクトホールおよびコンタクトホールの近傍にパッシベーション膜の厚み方向の一部を部分的にエッチングして設けられた凹部を形成する工程と、コンタクトホールの形成によって露出した不純物拡散領域の表面上および凹部を含むパッシベーション膜の表面上に導電性ペーストを塗布する工程と、導電性ペーストを焼成することによって焼成電極を形成する工程とを含み、凹部の深さは、半導体基板の表面に対して垂直方向のパッシベーション膜の厚みの一部であって、０．０３μｍ以上０．５μｍ以下である結晶太陽電池セルの製造方法である。
【００１８】
ここで、本発明の結晶太陽電池セルの製造方法において、離間させる工程は、エッチングペーストを加熱する工程を含むことが好ましい。
【００１９】
また、本発明の結晶太陽電池セルの製造方法のエッチングペーストを加熱する工程においては、エッチングペーストが、エッチングペーストがパッシベーション膜のエッチングを開始する温度未満の温度に加熱されることが好ましい。
【００２０】
また、本発明の結晶太陽電池セルの製造方法の離間させる工程において、エッチングペーストの一部を、エッチングペーストの端部から１０μｍ以上１００μｍ以下の距離だけ離れた位置に離間させることが好ましい。
【発明の効果】
【００２２】
本発明によれば、低い焼成温度においても焼成電極の密着性の低下を抑制することが可能な結晶太陽電池セルおよび結晶太陽電池セルの製造方法を提供することを提供することができる。
【図面の簡単な説明】
【００２３】
【図１】（ａ）〜（ｉ）は、実施の形態１の裏面電極型太陽電池セルの製造方法について図解する模式的な断面図である。
【図２】（ａ）〜（ｄ）は、図１（ｈ）に示すコンタクトホールの形成工程および図１（ｉ）に示す焼成電極の形成工程について図解する模式的な断面図である。
【図３】実施の形態１におけるコンタクトホールの形成後のｎ型シリコン基板の裏面の一部の模式的な平面図である。
【図４】実施の形態２におけるコンタクトホールの形成後のｎ型シリコン基板の裏面の一部の模式的な平面図である。
【発明を実施するための形態】
【００２４】
以下、本発明の実施の形態について説明する。なお、本発明の図面において、同一の参照符号は、同一部分または相当部分を表わすものとする。また、後述する各工程の前後に他の工程が含まれていてもよい。また、後述する各工程の順序は入れ替わっていてもよく後述する各工程の少なくとも２つの工程が同時に行なわれてもよい。
【００２５】
＜実施の形態１＞
以下、図１（ａ）〜図１（ｉ）の模式的断面図を参照して、本発明の結晶太陽電池セルの製造方法の一例である実施の形態１の裏面電極型太陽電池セルの製造方法について説明する。
【００２６】
まず、図１（ａ）に示すように、半導体基板の一例としてのｎ型シリコン基板１を準備する工程を行なう。ここで、ｎ型シリコン基板１としては、たとえば、ｎ型の導電性を有する多結晶シリコンまたは単結晶シリコンなどを用いることができる。
【００２７】
また、ｎ型シリコン基板１としては、たとえばシリコンインゴットをスライスすることにより生じたスライスダメージを除去したものなどが用いることができる。ここで、スライスダメージの除去は、たとえば、フッ化水素水溶液と硝酸との混酸または水酸化ナトリウム水溶液などのアルカリ水溶液などでエッチングをすることなどにより行なうことができる。
【００２８】
また、ｎ型シリコン基板１の大きさおよび形状は特に限定されないが、ｎ型シリコン基板１の厚さはたとえば１００μｍ以上３００μｍ以下とすることができ、ｎ型シリコン基板１の表面形状はたとえば１辺の長さが１００ｍｍ以上１５０ｍｍ以下の四角形状とすることができる。
【００２９】
なお、本実施の形態においては、半導体基板の一例としてｎ型シリコン基板１を用いる場合について説明するが、ｎ型シリコン基板１以外の半導体基板を用いてもよく、たとえばｐ型シリコン基板などのｐ型の導電型を有する半導体基板を用いてもよい。
【００３０】
次に、図１（ｂ）に示すように、ｎ型シリコン基板１の裏面にテクスチャマスク２を形成する工程を行なう。ここで、テクスチャマスク２としては、たとえば、酸化シリコン膜、窒化シリコン膜、酸化シリコン膜と窒化シリコン膜との積層体などを用いることができる。
【００３１】
テクスチャマスク２は、たとえば、熱酸化法、プラズマＣＶＤ（Chemical  Vapor  Deposition）法またはスパッタリング法などの方法によって形成することができる。また、テクスチャマスク２は、たとえば３００ｎｍ以上８００ｎｍ以下の厚さに形成することができる。
【００３２】
次に、図１（ｃ）に示すように、ｎ型シリコン基板１の表面にテクスチャ構造３を形成する工程を行なう。テクスチャ構造３を形成する工程は、たとえば、水酸化ナトリウムまたは水酸化カリウムなどのアルカリ水溶液にイソプロピルアルコールを添加した液を７０℃以上８０℃以下に加熱したエッチング液を用いてｎ型シリコン基板１の表面をエッチングすることにより行なうことができる。
【００３３】
次に、図１（ｄ）に示すように、ｎ型シリコン基板１の裏面のテクスチャマスク２を除去する工程を行なう。テクスチャマスク２を除去する工程は、たとえば、フッ化水素水溶液またはリン酸水溶液にテクスチャマスク２を浸漬することにより行なうことができる。
【００３４】
次に、図１（ｅ）に示すように、ｎ型シリコン基板１の裏面に、ｎ型不純物拡散領域５およびｐ型不純物拡散領域６をそれぞれ形成する工程を行なう。
【００３５】
ここで、ｎ型不純物拡散領域５は、たとえば、リンなどのｎ型不純物を含むガスを用いた気相拡散、またはリンなどのｎ型不純物を含む溶液を塗布した後に加熱する塗布拡散などの方法により形成することができる。
【００３６】
また、ｐ型不純物拡散領域６は、たとえば、ボロンなどのｐ型不純物を含むガスを用いた気相拡散、またはボロンなどのｐ型不純物を含む溶液を塗布した後に加熱する塗布拡散などの方法により形成することができる。
【００３７】
ｎ型不純物拡散領域５およびｐ型不純物拡散領域６はそれぞれ図１（ｅ）の紙面の表面側および／または裏面側に伸びる帯状に形成されており、ｎ型不純物拡散領域５とｐ型不純物拡散領域６とはｎ型シリコン基板１の裏面において交互に所定の間隔をあけて配置されている。
【００３８】
ｎ型不純物拡散領域５はｎ型不純物を含み、ｎ型の導電型を示す領域であれば特に限定されない。また、ｐ型不純物拡散領域６はｐ型不純物を含み、ｐ型の導電型を示す領域であれば特に限定されない。
【００３９】
次に、図１（ｆ）に示すように、ｎ型シリコン基板１の裏面にパッシベーション膜８を形成する工程を行なう。ここで、パッシベーション膜８を形成する工程は、たとえば、熱酸化法またはプラズマＣＶＤ法などの方法により、酸化シリコン膜、窒化シリコン膜、または酸化シリコン膜と窒化シリコン膜との積層体などを形成することによって行なうことができる。
【００４０】
次に、図１（ｇ）に示すように、ｎ型シリコン基板１のテクスチャ構造３上に、反射防止膜７を形成する工程を行なう。ここで、反射防止膜７を形成する工程は、たとえばプラズマＣＶＤ法により、窒化シリコン膜などを形成することにより行なうことができる。
【００４１】
次に、図１（ｈ）に示すように、ｎ型シリコン基板１の裏面上に形成されたパッシベーション膜８にコンタクトホール９およびコンタクトホール１０を形成する工程を行なう。ここで、コンタクトホール９はｎ型不純物拡散領域５が直線状に露出するように直線状に形成され、コンタクトホール１０はｐ型不純物拡散領域６が直線状に露出するように直線状に形成される。
【００４２】
次に、図１（ｉ）に示すように、ｎ型不純物拡散領域５上にｎ型用焼成電極１１を形成するとともにｐ型不純物拡散領域６上にｐ型用焼成電極１２を形成する工程を行なう。ここで、ｎ型用焼成電極１１は、コンタクトホール９を通してｎ型不純物拡散領域５に接するようにして形成され、ｐ型用焼成電極１２は、コンタクトホール１０を通してｐ型不純物拡散領域６に接するようにして形成される。
【００４３】
以上により、実施の形態１の裏面電極型太陽電池セルが完成する。
実施の形態１の裏面電極型太陽電池セルの製造方法においては、図１（ｈ）に示すコンタクトホールの形成工程および図１（ｉ）に示す焼成電極の形成工程が図２（ａ）〜図２（ｄ）の模式的断面図に示すようにして行なわれることに特徴がある。
【００４４】
すなわち、まず、図２（ａ）に示すように、ｎ型不純物拡散領域５の上方に対応するパッシベーション膜８の表面上の箇所にエッチングペースト２１を塗布する工程を行なう。エッチングペースト２１を塗布する工程は、たとえば、ディスペンサによる塗布、インクジェット印刷による塗布、スクリーン印刷による塗布、ロールコータ印刷による塗布、またはオフセット印刷による塗布などの方法を用いることができる。
【００４５】
ここで、エッチングペースト２１としては、たとえば、パッシベーション膜８をエッチングすることが可能なエッチング成分と、エッチング成分以外の成分として、水、有機溶媒および増粘剤などを含むものを用いることができる。
【００４６】
エッチング成分としては、たとえば、リン酸、フッ化水素、フッ化アンモニウム、およびフッ化水素アンモニウムから選択された少なくとも１種などを用いることができる。
【００４７】
また、有機溶媒としては、たとえばイソプロピルアルコール、ジエチレングリコールなどのアルコール；エチレングリコールモノブチルエーテル、ジエチレングリコールモノブチルエーテルなどのエーテル；２，２−ブトキシエチルアセテート、プロピレンカーボネートなどのエステル；またはＮ−メチル−２−ピロリドンなどのケトンなどの少なくとも１種を含むものを用いることができる。
【００４８】
また、増粘剤としては、たとえばエチルセルロースやナトリウムカルボキシメチルヒドロキシエチルセルロースなどのセルロース誘導体；ナイロン６などのポリアミド樹脂；またはポリビニルピロリドンなどのビニル基が重合したポリマーなどの少なくとも１種を含むものを用いることができる。
【００４９】
次に、図２（ｂ）に示すように、パッシベーション膜８上におけるエッチングペースト２１の周辺領域の少なくとも一部にエッチングペースト２１の一部２１ａを飛散させる工程を行なう。エッチングペースト２１の一部２１ａを飛散させる工程は特に限定されないが、たとえばエッチングペースト２１を加熱することなどにより行なうことができる。
【００５０】
ここで、エッチングペースト２１は、エッチングペースト２１がパッシベーション膜８のエッチングを開始する温度未満の温度に加熱されることが好ましい。このようにエッチングペースト２１を加熱することによって、エッチングペースト２１の塗布領域の中央部にエッチングペースト２１が凝集する過程において、エッチングペースト２１の一部２１ａがエッチングペースト２１の周辺領域の少なくとも一部に飛散する。
【００５１】
このようなエッチングペースト２１の一部２１ａの飛散は、たとえば２５０℃以上４００℃以下の温度にエッチングペースト２１を加熱することなどによって行なうことができる。
【００５２】
また、エッチングペースト２１の一部２１ａが飛散する周辺領域はエッチングペースト２１の周囲の領域であれば特に限定されないが、エッチングペースト２１の一部２１ａはエッチングペースト２１の端部から１０μｍ以上１００μｍ以下の距離ｄだけ離れた位置に飛散することが好ましい。エッチングペースト２１の端部から１０μｍ以上の距離ｄだけ離れた位置にエッチングペースト２１の一部２１ａを飛散させた場合には、後述する工程において、コンタクトホール９に近くなりすぎない位置に後述する凹部を形成することができるため、パッシベーション膜８に後述する凹部を形成したことによる焼成電極の密着性の向上効果をより効果的に発現させることができる傾向にある。また、エッチングペースト２１の端部から１００μｍ以下の距離ｄだけ離れた位置にエッチングペースト２１の一部２１ａを飛散させた場合には、後述する工程において、コンタクトホール９に遠くなりすぎない位置に後述する凹部を形成することができるため、焼成電極の密着性の向上効果をより効果的に発現させることができる傾向にある。
【００５３】
次に、図２（ｃ）に示すように、パッシベーション膜８をエッチングする工程を行なう。これにより、ｎ型不純物拡散領域５の表面の一部を露出させるコンタクトホール９が形成される。
【００５４】
ここで、パッシベーション膜８をエッチングする工程においては、エッチングペースト２１が設置されたパッシベーション膜８の部分においてはパッシベーション膜８が完全にエッチングされてコンタクトホール９が形成される。一方、飛散したエッチングペースト２１の一部２１ａが設置されたパッシベーション膜８の部分においては、エッチングペースト量が少なく、パッシベーション膜８のエッチングが不完全となるため、パッシベーション膜８の一部のみが除去されて凹部２２が形成される。
【００５５】
パッシベーション膜８の一部である凹部２２の深さＴは、０．０３μｍ以上０．５μｍ以下であることが好ましい。凹部２２の深さＴが０．０３μｍ以上である場合にはｎ型用焼成電極１１の接触面積を増大させることができる傾向にあり、凹部２２の深さＴが０．５μｍ以下である場合には凹部２２が深くなりすぎることによるパッシベーション膜８の破損をより有効に抑制することができる傾向にある。
【００５６】
図３に、実施の形態１におけるコンタクトホール９の形成後のｎ型シリコン基板１の裏面の一部の模式的な平面図を示す。ここで、コンタクトホール９からは、ｎ型不純物拡散領域５の表面が露出しているとともに、ｎ型不純物拡散領域５の外側のパッシベーション膜８には直線状に伸びる凹部２２が形成されており、その凹部２２とｎ型不純物拡散領域５を挟んで反対側のパッシベーション膜８には、その凹部２２と平行に伸長する破線状の凹部２２が形成されている。
【００５７】
なお、凹部２２は、図３に示す形状に限定されるものではなく、パッシベーション膜８の表面の一部に形成されていればよい。
【００５８】
次に、エッチングによって露出したｎ型不純物拡散領域５の表面上および凹部２２を含むパッシベーション膜８の表面上に導電性ペーストを塗布する工程を行なう。ここで、導電性ペーストを塗布する工程は、たとえば市販の銀ペーストなどの導電性を有するペーストをスクリーン印刷などによって塗布することにより行なうことができる。
【００５９】
次に、図２（ｄ）に示すように、導電性ペーストを焼成することによってｎ型用焼成電極１１を形成する工程を行なう。ここで、導電性ペーストの焼成によるｎ型用焼成電極１１の形成は、従来の両面電極型太陽電池セルの焼成温度よりも低温（たとえば４００℃程度）の焼成温度で導電性ペーストを焼成することにより行なわれる。
【００６０】
このように、実施の形態１の裏面電極型太陽電池の製造方法においては、パッシベーション膜８上にエッチングペースト２１の一部２１ａを飛散させてパッシベーション膜８をエッチングすることによって、パッシベーション膜８の一部にコンタクトホール９を形成してｎ型不純物拡散領域５の表面を露出させるとともに、ｎ型不純物拡散領域５の外側のパッシベーション膜８の領域に凹部２２を形成する。そして、ｎ型不純物拡散領域５の表面上および凹部２２を含むパッシベーション膜８の表面上に導電性ペーストを塗布して、その後焼成することによってｎ型用焼成電極１１を形成している。そのため、ｎ型用焼成電極１１については、凹部２２の表面の分だけパッシベーション膜８との接触面積を増大させることができる。これにより、ｎ型用焼成電極１１の形成時の導電性ペーストの焼成温度が低い場合でも、ｎ型用焼成電極１１の密着性を向上させることができることから、ｎ型用焼成電極１１のｎ型シリコン基板１からの剥離を有効に防止することができる。
【００６１】
なお、図２（ａ）〜図２（ｄ）においては、コンタクトホール９およびｎ型用焼成電極１１を形成する場合について説明したが、コンタクトホール１０およびｐ型用焼成電極１２の形成も同様にして行なうことができるのは言うまでもない。
【００６２】
また、上記においては、エッチングペースト２１の一部２１ａを飛散させることによって、エッチングペースト２１の一部２１ａをエッチングペースト２１から離間させる場合について説明したが、これ以外にも、たとえば、エッチングペースト２１を加熱すること等によってエッチングペースト２１の一部２１ａが残るようにエッチングペースト２１を凝集させること等によっても、エッチングペースト２１の一部２１ａをエッチングペースト２１から離間させてもよく、エッチングペースト２１からエッチングペースト２１の一部２１ａを離間する方法については特に限定されない。
【００６３】
また、上記においては、裏面電極型太陽電池セルを製造する場合について説明したが、本発明は、裏面電極型太陽電池セル以外の両面電極型太陽電池セルなどの他の結晶太陽電池セルにも適用できることは言うまでもない。
【００６４】
＜実施の形態２＞
以下、本発明の結晶太陽電池セルの製造方法の他の一例である実施の形態２の裏面電極型太陽電池セルの製造方法について説明する。実施の形態２の裏面電極型太陽電池セルの製造方法においては、コンタクトホール９および凹部２２の形状がそれぞれ実施の形態１と異なっている点に特徴がある。
【００６５】
図４に、実施の形態２におけるコンタクトホール９の形成後のｎ型シリコン基板１の裏面の一部の模式的な平面図を示す。ここで、コンタクトホール９は円形状に形成されており、コンタクトホール９の外側のパッシベーション膜８の領域に配置された凹部２２も円形状に形成されている。
【００６６】
このように、コンタクトホール９および凹部２２を形成した場合にも、ｎ型用焼成電極１１については、凹部２２の表面の分だけパッシベーション膜８との接触面積を増大させることができる。
【００６７】
したがって、実施の形態２においても、ｎ型用焼成電極１１の形成時の導電性ペーストの焼成温度が低い場合でも、ｎ型用焼成電極１１の密着性を向上させることができることから、ｎ型用焼成電極１１のｎ型シリコン基板１からの剥離を有効に防止することができる。
【００６８】
なお、円形状のコンタクトホール９および凹部２２は、それぞれ、パッシベーション膜８上にエッチングペースト２１を円形状に塗布するとともに、そのエッチングペースト２１の外側の周辺領域にエッチングペースト２１の一部２１ａを円形状に飛散させることによって形成することができる。
【００６９】
本実施の形態における上記以外の説明は、実施の形態１と同様であるため、その説明については省略する。
【００７０】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００７１】
本発明は、結晶太陽電池セルおよび結晶太陽電池セルの製造方法に利用することができ、特に、エッチングペーストによってパッシベーション膜の一部を除去して焼成電極が形成される結晶太陽電池セルおよび結晶太陽電池セルの製造方法に好適に利用することができる。
【符号の説明】
【００７２】
１  ｎ型シリコン基板、２  テクスチャマスク、３  テクスチャ構造、５  ｎ型不純物拡散領域、６  ｐ型不純物拡散領域、７  反射防止膜、８  パッシベーション膜、９，１０  コンタクトホール、１１  ｎ型用焼成電極、１２  ｐ型用焼成電極、２１  エッチングペースト、２２  凹部。
【図１】
0005129369.tif 000002
【図２】
0005129369.tif 000003
【図３】
0005129369.tif 000004
【図４】
0005129369.tif 000005